ТИТАНОВАЯ ПЛАСТИНА, ПЛАСТИНА ДЛЯ ТЕПЛООБМЕННИКА И СЕПАРАТОР ДЛЯ ТОПЛИВНОГО ЭЛЕМЕНТА

1. Титановая пластина, содержащая: Fe: 0,020-1,000 мас.%; и O: 0,020-0,400 мас.%, а остальное составляют титан и неизбежные примеси, причем титановая пластина включает микроструктуру кристаллических зерен α-фазы, которая принимает гексагональную плотноупакованную структуру, и
при этом в том случае, если кристаллографические ориентации кристаллических зерен α-фазы представлены функцией распределения ориентации кристаллитов, когда ориентация 1 определяется как φ1=0°, Φ=35° и φ2=0°; ориентация 2 определяется как φ1=0°, Φ=35° и φ2=30°; ориентация 3 определяется как φ1=90°, Φ=50°, φ2=0°; ориентация 4 определяется как φ1=90°, Φ=50°, φ2=30°; и ориентация 5 определяется как φ1=50°, Φ=90° и φ2=0°, микроструктура кристаллических зерен α-фазы титановой пластины удовлетворяет приведенной ниже формуле (1):
0,05 ≤ (X3+X4+X5)/(X1+X2) ≤ 3,0 (1),
где каждое из X1, X2, X3, X4 и X5 представляет собой отношение площади кристаллических зерен, имеющих ориентации в пределах интервала 15° или менее от соответствующей каждой из ориентаций 1, 2, 3, 4 и 5 соответственно в качестве их центра, к полной площади всех кристаллических зерен α-фазы, и
при этом среднее значение диаметра эквивалентного круга кристаллического зерна α-фазы составляет 3 мкм или более и 25 мкм или менее, а максимальное значение диаметра эквивалентного круга кристаллического зерна α-фазы составляет 140 мкм или менее.
2. Титановая пластина по п. 1, в которой вышеупомянутое X5 удовлетворяет приведенной ниже формуле (2).
0,5 ≤ X5 ≤ 20 (2)
3. Титановая пластина по п. 1 или 2, дополнительно содержащая один или более элементов из N: 0,050 мас.% или менее; C: 0,100 мас.% или менее; и Al: 1,000 мас.% или менее.
4. Титановая пластина по п. 1 или 2, которая имеет толщину 1,0 мм или менее.
5. Пластина для теплообменника, которая изготовлена с использованием титановой пластины по п. 1 или 2 и имеет один или два или более проточных каналов с шагом от 4t до 40t и глубиной от 5t до 15t, где t - толщина (мм) титановой пластины.
6. Сепаратор для топливного элемента, который изготовлен с использованием титановой пластины по п. 1 или 2 и имеет один или два или более проточных каналов с шагом от 4t до 40t и глубиной от 5t до 15t, где t - толщина (мм) титановой пластины.